Способ оценки средств удаления продуктов коррозии
METHOD FOR EVALUATING THE MEANS OF REMOVING CORROSION PRODUCTS

Изобретение относится к области исследований (испытаний) чистящих средств, а именно к способу определения их моющих свойств по отношению к продуктам коррозии.
Способ может быть использован в разных областях промышленности и в технике (например, в металлургии, строительстве и др.), а также при решение задач военного назначения.
Анализ существующего уровня техники в указанной области показал, что из всех известных способов оценки моющих свойств, наиболее близкими по технической сущности к предлагаемому изобретению являются способы, представленные в патентах SU 1437777 А1, SU 323737 A1, SU 1490643 А1, SU 527660 A1, SU 1314262 A1, SU 1322129 А1, RU 2494395 C1, RU 2139518 C1, RU 2497111 С1 и др., которые отличаются используемыми средствами, методами и устройствами.
Одним из путей оценки моющих свойств масел является способ, описанный в Патенте SU 1437777 А1, суть которого заключается в том, что определяются скорости вращения поршневого кольца в канавке в начале и конце периода испытаний, а моющие свойства масла оцениваются по отношению этих скоростей. Недостатком указанного способа является возможность определения загрязненности только моторных масел.
Наиболее близким по достигаемому техническому результату к предлагаемому изобретению (прототипом) относится «Способ определения моющих свойств моюще-дезинфицирующего водоэмульсионного раствора» [Патент SU 1314262 А1]. Его суть заключается в следующем: в специальное устройство помещают моюще-дезинфицирующий водоэмульсионный раствор, и пропускают его через пластину с имитирующим загрязнителем, содержащим касторовое масло, с последующей оценкой моющей эффективности по разности массы пластины до и после очистки. Основным недостатком указанного способа является технологическая сложность испытания.
Задачей настоящего изобретения является разработка способа определения количественного показателя моющих свойств образца средства удаления продуктов коррозии.
Сущность изобретения заключается в определении количества коррозионных поражений, оставшихся на поверхности металлической пластинки после очистки ветошью с нанесенным на нее средством удаления продуктов коррозии, и расчете коэффициента удаления продуктов коррозии.
При решении указанной задачи был достигнут технический результат, заключающийся в возможности количественной оценки моющих свойств средств удаления продуктов коррозии.
Технический результат заявленного изобретения достигается последовательным выполнением следующих мероприятий: подготовка образцов к исследованиям; проведение исследований; обработка, анализ и оценка результатов исследований.
При подготовке к исследованиям металлическая пластинка обезжиривается последовательно бензином и спиртом, затем высушивается [ГОСТ 9.054-75 Единая система защиты от коррозии и старения. Консервационные масла, смазки и ингибированные пленкообразующие нефтяные составы. Методы ускоренных испытаний защитной способности (с Изменениями №1-4). - М.: ИПК Изд-во стандартов, 2006. - 19 с.].
При проведение исследований в эксикатор наливается дистиллированная вода на высоту 20-40 мм от дна. На выступ внизу цилиндрической части эксикатора помещается фарфоровая вставка с отверстиями. Подготовленные пластинки подвешиваются в эксикатор в вертикальном положении. Эксикатор с пластинками, закрывается крышкой и помещается в термостат, предварительно нагретый до температуры 40°С, на 7 суток, равных 7 циклам. Цикл состоит из двух частей: 7 часов при температуре (40±2)°С и 17 часов при выключенном термостате. Открытие крышки эксикатора до завершения всех циклов не допускается. После истечения установленного времени пластинки вынимаются из эксикатора и в подвешенном состоянии сушатся в термостате при температуре 40°С в течение 1 часа. По истечении времени пластинки достаются из термостата.
н
Для каждой пластинки подсчитывается количество квадратов трафарета (n), каждый из которых своей площадью покрывает не менее пятидесяти процентов продуктов коррозии (Фиг. 1). Выбирается сторона пластинки с наибольшей площадью продуктов коррозии.
к
Пластинка с известной площадью продуктов коррозии фиксируется и устанавливается в тележку (2) на установке (Фиг. 2) стороной, имеющей наибольшую площадь продуктов коррозии, вверх. Ветошь по ГОСТ 4643-75 шириной (70±0,2) мм и длинной (70±0,2) мм погружается на 1 минуту в испытываемое средство при температуре от 18 до 28°С. Пропитанная ветошь извлекается из испытываемого средства и закрепляется на брусок (7), на который сверху устанавливается груз массой 220 г. Включается установка нажатием кнопки «Питания» (3). При нажатии кнопки «ВПЕРЕД» (9) на установке тележка перемещается до упора измерительного блока, и возвращается в исходное положение. Движение тележки вперед и назад выполняется 3 раза для каждой испытываемой пластинки. Пластинки вынимаются из специального держателя, и для каждой пластинки подсчитывается количество квадратов трафарета (n), каждый из которых своей площадью покрывает не менее пятидесяти процентов продуктов коррозии (Фиг. 1).
При обработке, анализе и оценке результатов исследований определяется коэффициент удаления продуктов коррозии по формуле:
ук
н
к
где К - коэффициент удаления продуктов коррозии; n - количество квадратов трафарета, каждый из которых своей площадью покрывает не менее пятидесяти процентов продуктов коррозии, после высушивания в термостате, шт.; n - количество квадратов трафарета, каждый из которых своей площадью покрывает не менее пятидесяти процентов продуктов коррозии, после обработки средством удаления продуктов коррозии в установке для определения моющих свойств, шт.
На Фиг. 1 изображен пример выражения площади продуктов коррозии, находящихся в квадрате трафарета.
На Фиг. 2 изображен общий вид (сбоку) установки для определения моющих свойств.
Одним из существенных отличительных признаков патентуемого изобретения, по сравнению с известными техническими решениями аналогов и прототипа, является малогабаритная установка для определения моющих свойств (Фиг. 2). Использование другой установки, не позволит достичь заявленного технического результата.
Вторым существенным отличительным признаком патентуемого изобретения является алгоритм определения коэффициента удаления продуктов коррозии. Изменение алгоритма, равно как и использование другого алгоритма, не позволит определить коэффициент удаления продуктов коррозии.
Проведенные патентные исследования не выявили технических решений, ставших общедоступными в мире до даты приоритета заявленного изобретения и характеризующихся заявляемой совокупностью признаков, следовательно, можно предположить, что указанное техническое решение соответствует условию патентоспособности «новизна».
Для применения заявляемого изобретения используется стандартное технологическое оборудование, апробировано в опытно-промышленных условиях, что соответствует условию патентоспособности «промышленная применимость».